(57)【特許請求の範囲】
【請求項１】
紫外線硬化型アクリレート樹脂、
無機ナノ粒子及びカーボンブラックを含む粒子、及び
光開始剤を含み、
前記無機ナノ粒子と前記カーボンブラックの重量比が５．５：１〜９：１であり、
前記紫外線硬化型アクリレート樹脂１００重量部に対し、前記無機ナノ粒子及びカーボンブラックを含む粒子を１０重量部以上で含み、
前記無機ナノ粒子は、ＢａＴｉＯ３、ＰｂＺｒＯ３、ＰｂＴｉＯ３、ＺｎＯ、ＺｒＯ２、ＨｆＯ２、ＳｒＴｉＯ３、ＳｎＯ２、ＣｅＯ２、ＭｇＯ、ＮｉＯ、ＣａＯ、Ｙ２Ｏ３、ＴｉＯ２、ＳｉＯ２、ＳｉＣ及びこれらの組み合わせからなる群より選択された一つ以上を含み、
光学フィルムコーティング用組成物が硬化して形成される光学フィルムの光透過率が９０％〜９８％であり、屈折率が１．４〜１．５である、光学フィルムコーティング用組成物。
【請求項２】
前記無機ナノ粒子の平均粒径は１０ｎｍ〜１００ｎｍである、請求項１に記載の光学フィルムコーティング用組成物。
【請求項３】
前記カーボンブラックの粒子直径は５μｍ〜２５μｍである、請求項１に記載の光学フィルムコーティング用組成物。
【請求項４】
前記無機ナノ粒子と前記カーボンブラックの重量比は８５：１５〜９０：１０である、請求項１に記載の光学フィルムコーティング用組成物。
【請求項５】
前記光開始剤は、ベンゾインメチルエーテル、２，４，６−トリメチルベンゾイルジフェニルホスフィンオキシド、ビス（２，４，６−トリメチルベンゾイル）フェニルホスフィンオキシド、α，α−メトキシ−α−ヒドロキシアセトフェノン、２−ベンゾイル−２−（ジメチルアミノ）−１−［４−（４−モルフォニル）フェニル］−１−ブタノン、２，２−ジメトキシ−２−フェニルアセトフェノン、２，２−ジメトキシ−１，２−ジフェニルエタン−１−オン、１−ヒドロキシ−シクロヘキシル−フェニルケトン、２−ベンジル−２−（ジメチルアミノ）−１−［４−（４−モルホリニル）フェニル］−１−ブタノン及びこれらの組み合わせからなる群より選択された一つ以上を含む、請求項１に記載の光学フィルムコーティング用組成物。
【請求項６】
前記紫外線硬化型アクリレート樹脂１００重量部に対し、前記無機ナノ粒子及びカーボンブラックを含む粒子１０〜３０重量部、前記光開始剤１〜５重量部を含む、請求項１に記載の光学フィルムコーティング用組成物。
【請求項７】
接着層、
前記接着層の上部に形成された基材層、及び
前記基材層の上部に形成されたコーティング層を含み、
前記コーティング層は、請求項１〜６のいずれか１項に記載の光学フィルムコーティング用組成物が硬化して形成される光学フィルム。
【請求項８】
前記接着層は、ウレタンバインダー、ポリエステル、ポリオレフィン、アクリルバインダー及びこれらの組み合わせからなる群より選択された一つ以上を含む、請求項７に記載の光学フィルム。
【請求項９】
前記基材層は、ポリエチレンテレフタレート（ＰＥＴ；Ｐｏｌｙｅｔｈｙｌｅｎｅ  ｔｅｒｅｐｈｔｈａｌａｔｅ）、ポリエチレンナフタレート（ＰＥＮ；Ｐｏｌｙｅｔｈｙｌｅｎｅ  ｎａｐｈｔｈａｌａｔｅ）、ポリカーボネート（ＰＣ；Ｐｏｌｙｃａｒｂｏｎａｔｅ）、環状オレフィン重合体または共重合体（Ｃｙｃｌｉｃ  ｏｌｅｆｉｎ  ｐｏｌｙｍｅｒ  ｏｒ  ｃｏｐｏｌｙｍｅｒ）、またはメチレンジフェニルジイソシアネート（ＭＤＩ；Ｍｅｔｈｙｌｅｎｅ  ｄｉｐｈｅｎｙｌ  ｄｉｉｓｏｃｙａｎａｔｅ）材質である、請求項７に記載の光学フィルム。
【請求項１０】
前記コーティング層の厚さは０．５μｍ〜１μｍである、請求項７に記載の光学フィルム。
【請求項１１】
前記コーティング層は色差Ｌ＊が９５〜９９である、請求項７に記載の光学フィルム。
【請求項１２】
前記コーティング層は色差ａ＊が−０．１６〜−０．０１である、請求項７に記載の光学フィルム。
【請求項１３】
前記コーティング層は色差ｂ＊が０．５〜１である、請求項７に記載の光学フィルム。
【発明の詳細な説明】
【技術分野】
【０００１】
本発明は、光学フィルムコーティング用組成物及びこれを含む光学フィルムに関する。
【背景技術】
【０００２】
近年、ＰＤＡ移動通信端末または車両用ナビゲーション等のような電子機器が大きな市場を形成している。ディスプレイ用光学フィルムは、前記電子機器においてユーザの視認性に直接的な影響を及ぼすため、フィルムの光学性能が重要な要素となる。
【０００３】
一般に、ＯＬＥＤまたはタッチスクリーンパネル等に用いられる光学フィルムは視認性等の光学特性を確保するために偏光フィルムを用いており、これは、外部光による視認性の改善には効果的である。しかし、ディスプレイ画面における輝度を減少させる側面で補完する必要性があり、それと共に、優れた光学特性を確保するための研究が活発に行われている現状である。
【発明の概要】
【発明が解決しようとする課題】
【０００４】
本発明は、紫外線硬化型アクリレート樹脂、無機ナノ粒子及びカーボンブラックを含む混合粒子、及び光開始剤を含む光学フィルムコーティング用組成物等を提供しようとする。
【０００５】
また、本発明が解決しようとする技術的課題は以上に言及した課題に制限されず、言及していないまた他の課題は下記の記載によって当業者に明らかに理解できるものである。
【課題を解決するための手段】
【０００６】
本発明は、紫外線硬化型アクリレート樹脂、無機ナノ粒子及びカーボンブラックを含む混合粒子、及び光開始剤を含む光学フィルムコーティング用組成物を提供する。
【０００７】
前記無機ナノ粒子はＢａＴｉＯ３、ＰｂＺｒＯ３、ＰｂＴｉＯ３、ＺｎＯ、ＺｒＯ２、ＨｆＯ２、ＳｒＴｉＯ３、ＳｎＯ２、ＣｅＯ２、ＭｇＯ、ＮｉＯ、ＣａＯ、Ｙ２Ｏ３、ＴｉＯ２、ＳｉＯ２、ＳｉＣ及びこれらの組み合わせからなる群より選択された一つ以上を含む光学フィルムコーティング用組成物を提供することができる。
【０００８】
前記無機ナノ粒子の平均粒径が１０ｎｍ〜１００ｎｍの光学フィルムコーティング用組成物を提供することができる。
【０００９】
前記カーボンブラックの粒子直径が５μｍ〜２５μｍの光学フィルムコーティング用組成物を提供することができる。
【００１０】
前記無機ナノ粒子と前記カーボンブラックの重量比が８５：１５〜９０：１０の光学フィルムコーティング用組成物を提供することができる。
【００１１】
前記光開始剤はベンゾインメチルエーテル、２，４，６−トリメチルベンゾイルジフェニルホスフィンオキシド、ビス（２，４，６−トリメチルベンゾイル）フェニルホスフィンオキシド、α，α−メトキシ−α−ヒドロキシアセトフェノン、２−ベンゾイル−２−（ジメチルアミノ）−１−［４−（４−モルフォニル）フェニル］−１−ブタノン、２，２−ジメトキシ−２−フェニルアセトフェノン、２，２−ジメトキシ−１，２−ジフェニルエタン−１−オン、１−ヒドロキシ−シクロヘキシル−フェニルケトン、２−ベンジル−２−（ジメチルアミノ）−１−［４−（４−モルホリニル）フェニル］−１−ブタノン及びこれらの組み合わせからなる群より選択された一つ以上を含む光学フィルムコーティング用組成物を提供することができる。
【００１２】
前記紫外線硬化型アクリレート樹脂１００重量部に対し、前記混合粒子１０〜３０重量部、前記光開始剤１〜５重量部を含む光学フィルムコーティング用組成物を提供することができる。
【００１３】
本発明は、接着層、前記接着層の上部に形成された基材層、及び前記基材層の上部に形成されたコーティング層を含み、前記コーティング層は光学フィルムコーティング用組成物が硬化して形成された光学フィルムを提供する。
【００１４】
前記接着層はウレタンバインダー、ポリエステル、ポリオレフィン、アクリルバインダー及びこれらの組み合わせからなる群より選択された一つ以上を含む光学フィルムを提供することができる。
【００１５】
前記基材層はポリエチレンテレフタレート（ＰＥＴ；Ｐｏｌｙｅｔｈｙｌｅｎｅ  ｔｅｒｅｐｈｔｈａｌａｔｅ）、ポリエチレンナフタレート（ＰＥＮ；Ｐｏｌｙｅｔｈｙｌｅｎｅ  ｎａｐｈｔｈａｌａｔｅ）、ポリカーボネート（ＰＣ；Ｐｏｌｙｃａｒｂｏｎａｔｅ）、環状オレフィン重合体または共重合体（Ｃｙｃｌｉｃ  ｏｌｅｆｉｎ  ｐｏｌｙｍｅｒ  ｏｒ  ｃｏｐｏｌｙｍｅｒ）、またはメチレンジフェニルジイソシアネート（ＭＤＩ；Ｍｅｔｈｙｌｅｎｅ  ｄｉｐｈｅｎｙｌ  ｄｉｉｓｏｃｙａｎａｔｅ）材質である光学フィルムを提供することができる。
【００１６】
前記コーティング層の厚さが０．５μｍ〜１μｍの光学フィルムを提供することができる。
【００１７】
前記コーティング層は色差Ｌ＊が９５〜９９の光学フィルムを提供することができる。
【００１８】
前記コーティング層は色差ａ＊が−０．１６〜−０．０１の光学フィルムを提供することができる。
【００１９】
前記コーティング層は色差ｂ＊が０．５〜１の光学フィルムを提供することができる。
【００２０】
前記コーティング層は光透過率が９０％〜９８％の光学フィルムを提供することができる。
【００２１】
前記コーティング層は屈折率が１．４〜１．５の光学フィルムを提供することができる。
【発明の効果】
【００２２】
本発明に係る光学フィルムコーティング用組成物は、無機ナノ粒子及びカーボンブラックからなる混合粒子を含むことによって、前記無機ナノ粒子及びカーボンブラックの重量比に応じて透過率を調節し、コーティング層の厚さを０．５μｍ〜１μｍに維持することによって色差を調節することができる。
【００２３】
前記光学フィルムコーティング用組成物を含む光学フィルムは、ＯＬＥＤまたはタッチパネルに適用されることによって、優れた視認性だけでなく、高輝度等、優れた光学特性を実現することができる。
【図面の簡単な説明】
【００２４】
【図１】本発明の一実施例による光学フィルムの断面を概略的に示すものである。
【発明を実施するための形態】
【００２５】
本発明者らは、ディスプレイ用光学フィルムに対する研究の最中、無機ナノ粒子とカーボンブラックの重量比を調節することによって光学フィルムの透過率を調節し、コーティング層の厚さ別に色差を調節できることを確認し、本発明を完成するに至った。
【００２６】
以下、添付図面を参考にして本発明の実施例について本発明が属する技術分野で通常の知識を有した者が容易に実施できるように詳細に説明する。本発明は色々な互いに異なる形態に実現できるものであって、ここに説明する実施例に限定されるものではない。
【００２７】
本発明を明確に説明するために説明と関係ない部分は省略し、明細書の全体にわたり、同一または類似した構成要素に対しては同一の参照符号を付ける。
【００２８】
図面において複数の層及び領域を明確に表現するために厚さを拡大して示した。また、図面において、説明の便宜上、一部の層及び領域の厚さを誇張して示した。
【００２９】
以下において、基材の「上部（または下部）」または基材の「上（または下）」に任意の構成が形成されるということは、任意の構成が前記基材の上面（または下面）に接して形成されることを意味するだけでなく、前記基材と基材上に（または下に）形成された任意の構成との間に他の構成を含まないことに限定するものではない。
【００３０】
光学フィルムコーティング用組成物
本発明は、紫外線硬化型アクリレート樹脂、無機ナノ粒子及びカーボンブラックを含む混合粒子、及び光開始剤を含む光学フィルムコーティング用組成物を提供する。
【００３１】
前記光学フィルムコーティング用組成物はＯＬＥＤまたはタッチスクリーンパネル等の用途として用いられることができ、この時、輝度を増大させ、視認性に優れた特性を有しなければならない。このために、前記光学フィルムコーティング用組成物は、特定種類の無機ナノ粒子及び特定種類のカーボンブラックを特定含量比で有する混合粒子を含むことによって、透過率及び色差を調節して高輝度及び優れた視認性等の光学特性を実現することができる。
【００３２】
先ず、本発明に係る光学フィルムコーティング用組成物は紫外線硬化型アクリレート樹脂を含み、これはコーティング層内部のナノ粒子をホールドするバインダー役割をするものであり、アクリレートモノマーまたはオリゴマーであってもよい。この時、前記アクリレートモノマーとしては光硬化可能な様々なアクリレートモノマーを用いることができ、例えば、１，２−エチレングリコールジアクリレート、１，１２−ドデカンジオールアクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペート（ｎｅｏｐｅｎｔｙｌｇｌｙｃｏｌ  ａｄｉｐａｔｅ）ジ（メタ）アクリレート、ヒドロキシピバル酸（ｈｙｄｒｏｘｙｌ  ｐｕｉｖａｌｉｃ  ａｃｉｄ）ネオペンチルグリコールジ（メタ）アクリレート、ジシクロペンタニル（ｄｉｃｙｃｌｏｐｅｎｔａｎｙｌ）ジ（メタ）アクリレート、カプロラクトン変性ジシクロペンテニルジ（メタ）アクリレート、エチレンオキシド変性ジ（メタ）アクリレート、ジ（メタ）アクリルオキシエチルイソシアヌレート、アリル（ａｌｌｙｌ）化シクロヘキシルジ（メタ）アクリレート、トリシクロデカンジメタノール（メタ）アクリレート、ジメチロールジシクロペンタンジ（メタ）アクリレートまたは９，９−ビス［４−（２−アクリロイルオキシエトキシ）フェニル］フルオレン（ｆｌｕｏｒｉｎｅ）等、エチレンオキシド変性ヘキサヒドロフタル酸ジ（メタ）アクリレート、トリシクロデカンジメタノール（メタ）アクリレート、ネオペンチルグリコール変性トリメチルプロパンジ（メタ）アクリレート、アダマンタン（ａｄａｍａｎｔａｎｅ）ジ（メタ）アクリレートの２官能型アクリレート；より好ましくは、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、３官能型ウレタン（メタ）アクリレートまたはトリス（メタ）アクリルオキシエチルイソシアヌレート等の３官能型アクリレート；ジグリセリンテトラ（メタ）アクリレートまたはペンタエリスリトールテトラ（メタ）アクリレート等の４官能型アクリレート；プロピオン酸変性ジペンタエリスリトールペンタ（メタ）アクリレート等の５官能型アクリレート；及びジペンタエリスリトールヘキサ（メタ）アクリレート、カプロラクトン変性ジペンタエリスリトールヘキサ（メタ）アクリレートまたはウレタン（メタ）アクリレート（例えば、イソシアネート単量体及びトリメチロールプロパントリ（メタ）アクリレートの反応物等の６官能型アクリレート等が挙げられるが、これらに限定されるものではない。
【００３３】
この時、前記アクリレートオリゴマーとしては光硬化可能な様々なエポキシアクリレートオリゴマー、エステルアクリレートオリゴマー、カルド系アクリレートオリゴマー等を用いることができ、ウレタンアクリレートオリゴマーがより好ましい。
【００３４】
前記ウレタンアクリレートオリゴマーはイソシアネート系モノマーとポリオールが重合反応して形成されたものであり、前記イソシアネート系化合物は脂肪族イソシアネート系化合物、芳香族イソシアネート系化合物及びこれらの組み合わせから選択された少なくとも１種以上を含み、前記ポリオールは（メタ）アクリル酸ヒドロキシアルキルエステル系化合物であってもよい。
【００３５】
前記エポキシアクリレートは、ビスフェノールＡジグリシジルエーテル、水素添加ビスフェノールＡジグリシジルエーテル、フェノールノボラックエポキシ樹脂の（メタ）アクリル酸付加物及びこれらの組み合わせから選択された少なくとも１種以上を含むことができる。
【００３６】
前記エステルアクリレートは、多価アルコールの多官能ポリエステルアクリレート系化合物を含むことができる。
【００３７】
前記カルド系アクリレートは、カルド系化合物、二無水物化合物、ジオール化合物、ジアクリル酸及びこれらの組み合わせからなる群より選択された少なくとも一つを反応させて光硬化可能なアクリレートが付与された化合物であってもよい。また、前記アクリレート樹脂は多官能アクリレート樹脂であることが好ましく、２官能〜６官能（２〜６個のアクリレート基を有する）アクリレート樹脂であることがより好ましいが、これらに限定されるものではない。
【００３８】
前記モノマーまたはオリゴマーは、分子量が大きいほどＵＶ硬化速度に優れるため、分子内のアクリル基のモル数を高くし、多官能数を増加させると、硬化速度を増加させることができる。
【００３９】
次に、前記光学フィルムコーティング用組成物は無機ナノ粒子を含み、前記無機ナノ粒子はＢａＴｉＯ３、ＰｂＺｒＯ３、ＰｂＴｉＯ３、ＺｎＯ、ＺｒＯ２、ＨｆＯ２、ＳｒＴｉＯ３、ＳｎＯ２、ＣｅＯ２、ＭｇＯ、ＮｉＯ、ＣａＯ、Ｙ２Ｏ３、ＴｉＯ２、ＳｉＯ２、ＳｉＣ及びこれらの組み合わせからなる群より選択された一つ以上を含むことができ、より好ましくはＳｉＯ２、ＴｉＯ２及びこれらの組み合わせを含む。
【００４０】
前記無機ナノ粒子は平均粒径が１０〜１００ｎｍであってもよい。前記範囲の粒子直径を維持することによって優れた光学特性を実現することができる。
【００４１】
前記光学フィルムコーティング用組成物の混合粒子はカーボンブラックを含み、カーボンブラックは微細な炭素粉末であって、通常、粒子は球状であり、微結晶が表面に平衡に配列されて高剛性であり、細孔を有する。
【００４２】
前記カーボンブラックの粒子直径は５〜２５μｍであってもよい。
【００４３】
すなわち、前記無機粒子は前記範囲のナノ粒径を維持し、前記カーボンブラックは前記範囲のマイクロ粒径を維持することによって、前記混合粒子において前記カーボンブラック間の空いた空間に前記無機ナノ粒子が収集されて交互に配列されてコーティング層を形成する。このようなコーティング層は無機ナノ粒子の含量に応じて屈折率が変わり、このような屈折率が異なる層を光学フィルムにコーティングすることによって光干渉が容易な厚さの層を形成し、それによって色差を調節することができる。
【００４４】
前記無機ナノ粒子と前記カーボンブラックの重量比は約８５：１５〜約９０：１０であってもよい。
【００４５】
前記混合粒子において、前記無機ナノ粒子と前記カーボンブラックの重量比が前記範囲を外れる場合、例えば、約９５：５の場合には無機ナノ粒子が過量添加されて色差調節が難しくなる恐れがあり、例えば、約６０：４０の場合にはカーボンブラックが過量添加されて光透過率が必要以上に低下する恐れがある。
【００４６】
前記光開始剤は、ベンゾインメチルエーテル、２，４，６−トリメチルベンゾイルジフェニルホスフィンオキシド、ビス（２，４，６−トリメチルベンゾイル）フェニルホスフィンオキシド、α，α−メトキシ−α−ヒドロキシアセトフェノン、２−ベンゾイル−２−（ジメチルアミノ）−１−［４−（４−モルフォニル）フェニル］−１−ブタノン、２，２−ジメトキシ−２−フェニルアセトフェノン、２，２−ジメトキシ−１，２−ジフェニルエタン−１−オン、１−ヒドロキシ−シクロヘキシル−フェニルケトン、２−ベンジル−２−（ジメチルアミノ）−１−［４−（４−モルホリニル）フェニル］−１−ブタノン及びこれらの組み合わせからなる群より選択された一つ以上を含むことができる。
【００４７】
前記光学フィルムコーティング用組成物が光開始剤を含むことによって光の照射時に前記光硬化性単量体が硬化され、それにより、前記光学フィルムコーティング用組成物から硬化物を形成することができる。
【００４８】
前記光学フィルムコーティング用組成物は、前記紫外線硬化型アクリレート樹脂１００重量部に対し、前記混合粒子約１０〜約３０重量部、前記光開始剤約１〜約５重量部を含むことができる。
【００４９】
前記混合粒子と前記光開始剤が前記範囲の重量部で含まれることによって、前記光学フィルムコーティング用組成物の光硬化効率が極大化され、製造費用及び光透過率及び色差等の光学特性の確保の側面でさらに有利な効果を実現することができる。
【００５０】
前記光学フィルムコーティング用組成物は溶剤を含むことができる。前記溶剤はプロピレングリコールモノメチルエーテルアセテート（ＰＧＭＥＡ）、トルエン（ｔｏｌｕｅｎｅ）、エチルアセテート（ｅｔｈｙｌ  ａｃｅｔａｔｅ）、ブチルアセテート（ｂｕｔｙｌ  ａｃｅｔａｔｅ）、アセトン（ａｃｅｔｏｎｅ）、メタノール（ｍｅｔｈａｎｏｌ）、ブチルカルビトール（ｂｕｔｙｌ  ｃａｒｂｉｔｏｌ）、ブチルカルビトールアセテート（ｂｕｔｙｌ  ｃａｒｂｉｔｏｌ  ａｃｅｔａｔｅ）、ブチルセロソルブ（ｂｕｔｙｌ  ｃｅｌｌｏｓｏｌｖｅ）、ブチルセロソルブアセテート（ｂｕｔｙｌ  ｃｅｌｌｏｓｏｌｖｅ  ａｃｅｔａｔｅ）及びテルピネオール（ｔｅｒｐｉｎｅｏｌ）からなる群より選択された一つ以上であることが好ましいが、これらに限定されるものではない。
【００５１】
光学フィルム
また、本発明は、接着層、前記接着層の上部に形成された基材層、及び前記基材層の上部に形成されたコーティング層を含み、前記コーティング層は前記光学フィルムコーティング用組成物が硬化して形成された光学フィルムを提供する。
【００５２】
図１は、本発明に係る光学フィルムの断面を簡略に示すものである。
【００５３】
図１に示すように、本発明に係る光学フィルム１００は、接着層１０、基材層２０及びコーティング層３０を含んでなる。
【００５４】
前記接着層１０は、ウレタンバインダー、ポリエステル、ポリオレフィン、アクリルバインダー及びこれらの組み合わせからなる群より選択された一つ以上を含むことができる。
【００５５】
前記基材層２０は、ガラス；透明フィルム；またはポリエステル、ポリカーボネート、ポリオレフィン、ポリビニル樹脂等の重合体フィルムであってもよい。前記基材層２０は、ポリエチレンテレフタレート（ＰＥＴ；Ｐｏｌｙｅｔｈｙｌｅｎｅ  ｔｅｒｅｐｈｔｈａｌａｔｅ）、ポリエチレンナフタレート（ＰＥＮ；Ｐｏｌｙｅｔｈｙｌｅｎｅ  ｎａｐｈｔｈａｌａｔｅ）、ポリカーボネート（ＰＣ；Ｐｏｌｙｃａｒｂｏｎａｔｅ）、環状オレフィン重合体または共重合体（Ｃｙｃｌｉｃ  ｏｌｅｆｉｎ  ｐｏｌｙｍｅｒ  ｏｒ  ｃｏｐｏｌｙｍｅｒ）、またはメチレンジフェニルジイソシアネート（ＭＤＩ；Ｍｅｔｈｙｌｅｎｅ  ｄｉｐｈｅｎｙｌ  ｄｉｉｓｏｃｙａｎａｔｅ）材質であることが、加工性、熱安定性及び透明性の側面で最も好ましい。また、前記基材層２０の表面は当業者に周知の表面処理、例えば、コロナ、プラズマ等の表面処理により改質して後続工程時に付着性、表面張力等を調節することも可能である。
【００５６】
前記基材層２０に形成されるプライマ層をさらに含むことができる。前記プライマ層は、基材層２０と隣接した層との間の温度伝達を制御し、基材層２０と隣接した層との接着性を向上させることができる。このようなプライマ層に好適な素材としては、アクリル系樹脂、ポリウレタン系樹脂及びポリエステル系樹脂からなる群より選択された一つ以上を用いることができる。
【００５７】
前記コーティング層３０の厚さは約０．５〜約１μｍであってもよい。前記コーティング層３０の厚さが約０．５μｍ未満の場合には、形成に応じたコーティング層３０の厚さ均一性を確保し難いという問題があり、約１μｍ超過の場合には、塗膜形成のための硬化性が低下し、硬化後コーティング層３０のクラック（ｃｒａｃｋ）に対してぜい弱な問題があるため、前記範囲で優れた光学特性を実現することができる。
【００５８】
国際照明委員会（ＣＩＥ）で制定した測色システムにより前記硬化物に白色光（Ｄ６５）を照射する場合、透過する光による色差は、ＣＩＥ  １０°標準観測者（ＣＩＥ  １９６４）を基準にする時、色空間で二つの色間の距離が人に見える色差の程度と一致するように定義したＣＩＥ  Ｌ＊、ａ＊、ｂ＊で表現されることができる。この時、前記Ｌ＊は明るさ、前記ａ＊はＲｅｄ−Ｇｒｅｅｎ、前記ｂ＊はＹｅｌｌｏｗ−ｂｌｕｅの間の値を示し、約３８０ｎｍ〜約７８０ｎｍの波長領域で前記硬化物に白色光源（Ｄ６５）を照射した場合に透過して光に対して導き出された値を色差ａ＊及び色差ｂ＊で示すことができる。
【００５９】
前記コーティング層３０は色差ｂ＊が約０．５〜約１であってもよく、具体的には約０．６〜約０．８であってもよい。
【００６０】
前記色差ｂ＊は粘着剤の高温信頼性に影響を多く与える要素であって、前記色差はコーティング層３０の厚さに応じて調節し、例えば、コーティング層３０の厚さが約０．５μｍである場合、色差ｂ＊は約０．８６であり、コーティング層３０の厚さが約０．８μｍである場合、色差ｂ＊は約０．８４であってもよい。コーティング層３０の厚さに応じて色差を調節することによって、既存の染料を介した色差調節に比べて、光学的干渉を除去し、高温においても優れた視認性を確保するという効果を実現することができる。
【００６１】
一方、前記コーティング層３０は色差ａ＊が約−０．１６〜約−０．０１であってもよい。前記硬化物の色差ａ＊が前記範囲を満たすことによって、前記色差ａ＊及びｂ＊が絶対値が０に近く、これをタッチパネル等に用いる時にモアレ現象を防止し、優れた視認性を確保することができる。
【００６２】
前記コーティング層３０は色差Ｌ＊が約９５〜約９９であってもよい。前記硬化物の色差Ｌ＊が前記範囲を満たすことによって、それをタッチパネル等に用いる時、外部光によるディスプレイの視認性の阻害を防止するという効果がある。
【００６３】
前記コーティング層３０は光透過率が約９０〜約９８％であってもよい。前記光学フィルムコーティング用組成物の混合粒子における前記無機ナノ粒子と前記カーボンブラックの重量比を約８５：１５〜約９０：１０に維持することによって、それを含むコーティング層３０が約９０〜約９８％の光透過率を確保することができる。前記光透過率が約８０％未満の場合には、前記コーティング層３０が優れた透明性を実現し難く、例えば、ＯＬＥＤまたはタッチパネルに用いられる場合に優れた光学特性を実現できない恐れがある。
【００６４】
前記コーティング層３０は屈折率が約１．４〜約１．５であってもよい。前記コーティング層３０が前記範囲の屈折率を満たすことによって優れた視認性を実現することができ、前記基材層２０の上部に位置することによって反射率が下がり、明暗比が向上するという長所を実現することができる。
【００６５】
以下、本発明の具体的な実施例を提示する。但し、下記に記載された実施例は本発明を具体的に例示または説明するためのものに過ぎず、これらに本発明が制限されるものではない。
【００６６】
＜実施例及び比較例＞
実施例１
紫外線硬化型アクリレート樹脂（ＵＮ−９０７、Ｎｅｇａｍｉ社製）２５重量部、無機ナノ粒子（Ｔｈｒｕｌｙａ４１１０、ＪＧＣＣ＆Ｃ社製）２０．７重量部、カーボンブラック２．３重量部、光開始剤（イルガキュア１８４、チバガイギー社製）２重量部、及び溶剤（Ｍｅｔｈｙｌ  ｅｔｈｙｌ  ｋｅｔｏｎｅ、Ｐｒｏｐｙｌｅｎｅ  Ｇｌｙｃｏｌ  Ｍｅｔｈｙｌ  Ｅｔｈｅｒ、Ｄｉｍｅｔｈｙｌｆｏｒｍａｍｉｄｅ）５０重量部を含む光学フィルムコーティング用組成物を製造した。
【００６７】
前記組成物をバーコーティング方式でポリエチレンテレフタレート基材層（Ｕ４８、Ｔｏｒａｙ）の上部に０．５μｍ厚さでコーティングして光学フィルムを製造した。
【００６８】
実施例２
無機ナノ粒子１９．５重量部及びカーボンブラック３．５重量部を含むことを除いては、実施例１と同様の方法により光学フィルムを製造した。
【００６９】
比較例１
無機ナノ粒子１６重量部及びカーボンブラック７重量部を含むことを除いては、実施例１と同様の方法により光学フィルムを製造した。
【００７０】
比較例２
コーティング層の厚さが３μｍであることを除いては、実施例１と同様の方法により光学フィルムを製造した。
【００７１】
実験例
１）光透過率の測定
２０℃〜３０℃の常温条件でＵＶ−Ｖｉｓスペクトロメーターを使って光透過率を測定した。
【００７２】
２）屈折率の測定
２０℃〜３０℃の常温条件でプリズムカプラ（ＳＰＡ−４０００）を使って屈折率を測定した。
【００７３】
３）色差の測定
２０℃〜３０℃の常温条件でＣＭ−５（Ｋｏｎｉｃａ  Ｍｉｎｏｌｔａ社製、色差計）を使って色差を測定した。
【００７４】
【表１】
0006445691.tif 000002
【００７５】
前記表１に示すように、実施例１〜２の光学フィルムは、無機ナノ粒子とカーボンブラックを約５．５：１〜９：１の重量比で含み、屈折率が１．４〜１．５であり、光透過率が９５％以上であって、優れた視認性を実現することが分かる。それと共に、前記光学フィルムは、色差０〜１のｂ＊、比較的に０に近い色差ａ＊及び約９８以上の色差Ｌ＊を実現しており、段差吸収性能に優れ、視認性及び透明性が向上した効果を実現することができる。
【００７６】
前記比較例１は、無機ナノ粒子とカーボンブラックの重量比が本発明とは異なって約２．３対１のものであって、光透過率が７９．７５％として低く、屈折率が１．５を超過する。また、色差Ｌ＊が８２．５１として実施例１〜２に比べて低く、前記実施例１〜２の場合に、さらに優れた光学特性を実現することが分かる。
【００７７】
前記比較例２は、コーティング層の厚さが３μｍの光学フィルムであって、色差ｂ＊とａ＊の絶対値が顕著に０を外れており、本発明に係る光学フィルムに比べて色差調節が円滑になされず、視認性が良くないことが分かる。
【符号の説明】
【００７８】
１００  ・・・光学フィルム
１０  ・・・接着層
２０  ・・・基材層
３０  ・・・コーティング層
【図１】
0006445691.tif 000003